СПОСОБ ПОЛУЧЕНИЯ КЕРАМИКИ НА ОСНОВЕ ОРТОФОСФАТОВ РЕДКОЗЕМЕЛЬНЫХ ЭЛЕМЕНТОВ

4
2
4
1. Способ получения керамики на основе ортофосфата редкоземельного элемента, преимущественно ортофосфата лантана, включающий получение нанопорошка ортофосфата редкоземельного элемента с последующим прессованием и спеканием, отличающийся тем, что получение нанопорошка ортофосфата редкоземельного элемента проводят путем осаждения из водного раствора азотнокислой соли редкоземельного элемента, полученного растворением в азотной кислоте оксида редкоземельного элемента, при этом в качестве оксида редкоземельного элемента используют оксид лантана или смесь оксидов редкоземельных элементов, а коагуляцию образованного коллоида проводят водным раствором однозамещенного фосфата аммония (NHHPO) при pH 7-8.
2
3
2
3
2. Способ по п.1, отличающийся тем, что в качестве смеси оксидов редкоземельных элементов используют смесь в соответствии со следующей формулой (1-x)Ln'O+xLn"O, где Ln'=La, Ln"=Dy, Ho, Lu, Y.
3. Способ по п.1, отличающийся тем, что величину pH 7-8 образованного коллоидного раствора обеспечивают добавлением водного раствора аммиака.
4. Способ по п.1, отличающийся тем, что выдержку в маточном растворе полученного осадка осуществляют в течение 12-48 ч в зависимости от выбранной смеси оксидов редкоземельных элементов.
5. Способ по п.1, отличающийся тем, что наноразмерный порошок ортофосфата редкоземельного элемента перед прессованием подвергают вакуумной сушке при 90-110°С в течение 55-65 мин.
6. Способ по п.1, отличающийся тем, что наноразмерный порошок ортофосфата редкоземельного элемента прессуют под давлением 7-10 МПа и спекают на воздухе при температуре 1000-1300°С в течение 24-48 ч.